(57)【特許請求の範囲】
【請求項１】
式（Ｉ）で表される化合物を少なくとも２種含む染料。
0005696389.tif 000053
［式（Ｉ）中、Ｚ１及びＺ２は、それぞれ独立に、炭素数１〜８のアルカンジイル基を表し、該アルカンジイル基中の−（ＣＨ２）−は−Ｏ−で置換されていてもよい。
L１は、−Ｃ（＝ＣＨ２）−を含んでいてもよい炭素数１〜８のアルカンジイル基を表す。
Ｒ１及びＲ２は、それぞれ独立に、水素原子、炭素数１〜４の１価の飽和炭化水素基又は炭素数２〜５のアシル基を表す。
Ａ１及びＡ２は、それぞれ独立に、炭素数１〜８のアルキル基を有していてもよいフェニレン基を表す。
Ｂ１及びＢ２は、それぞれ独立に、式（ＩＩ）で表される基を表す。
0005696389.tif 000054
［式（ＩＩ）中、Ｒ４は、水素原子又は炭素数１〜１６の１価の飽和炭化水素基を表し、該飽和炭化水素基中の水素原子は、炭素数１〜８のアルコキシ基、又はカルボキシ基で置換されていてもよい。
Ｒ５は、炭素数１〜４の１価の飽和炭化水素基を表す。］］
【請求項２】
少なくとも２種の式（Ｉ）で表される化合物が、１種以上の式（Ｉ−Ａ）で表される化合物と、２種以上の式（Ｉ−Ｂ’）で表される化合物とを反応させて得られる混合物である請求項１に記載の染料。
0005696389.tif 000055
［式（Ｉ−Ａ）及び式（Ｉ−Ｂ’）中、Ｒ１、Ａ１、Ｂ１、Ｚ１、及びＬ１は、上記と同
じ意味を表す。
Ｘ１及びＸ２は、それぞれ独立に、ハロゲン原子を表す。］
【請求項３】
請求項１又は２に記載の染料及び溶剤を含む着色組成物。
【請求項４】
さらに、樹脂、重合性化合物及び重合開始剤からなる群から選ばれる少なくとも１種を
含む請求項３に記載の着色組成物。
【請求項５】
請求項３又は４に記載の着色組成物を用いて形成されるカラーフィルタ。
【請求項６】
請求項５に記載のカラーフィルタを含む表示装置。
【発明の詳細な説明】
【技術分野】
【０００１】
本発明は、染料及び該染料と溶剤とを含む着色組成物等に関するものである。
【背景技術】
【０００２】
液晶表示パネル、エレクトロルミネッセンス、プラズマディスプレイパネルなどのディスプレイ装置に含まれているカラーフィルタの着色剤として、染料が用いられている。このような染料としては、例えば、式（ＩＩＩ−２）で表される化合物、Ｃ．Ｉ．ソルベントイエロー１６２（特許文献１）、Ｖａｌｉｆａｓｔ  Ｙｅｌｌｏｗ１１５１（特許文献２）が知られている。
0005696389.tif 000002
【先行技術文献】
【特許文献】
【０００３】
【特許文献１】特開２００６−１２４６３４号公報
【特許文献２】特開２００３−２０７８８７号公報
【発明の開示】
【発明が解決しようとする課題】
【０００４】
上記の染料を有機溶剤に溶解させた溶液は、長期に保存すると染料の析出等が発生し、保存安定性について必ずしも十分ではない場合があった。
【課題を解決するための手段】
【０００５】
本発明は以下の［１］〜［７］を提供するものである。
［１］式（Ｉ）で表される化合物を少なくとも２種含む染料。
0005696389.tif 000003
［式（Ｉ）中、Ｚ１、Ｚ２及びＬ１は、それぞれ独立に、置換基を有していてもよい炭素数１〜１６の２価の脂肪族炭化水素基を表し、該脂肪族炭化水素基に含まれる−ＣＨ２−は、−ＣＯ−又は−Ｏ−で置き換わっていてもよい。
Ｒ１及びＲ２は、それぞれ独立に、水素原子、置換基を有していてもよい炭素数１〜１６の１価の飽和炭化水素基又は置換基を有していてもよい炭素数２〜１８のアシル基を表す。
Ａ１及びＡ２は、それぞれ独立に、置換基を有していてもよい炭素数６〜１４の２価の芳香族炭化水素基を表す。
Ｂ１及びＢ２は、それぞれ独立に、置換基を有していてもよい炭素数６〜１４の１価の芳香族炭化水素基又は置換基を有していてもよい炭素数３〜１４の１価の複素環基を表し、該複素環基に含まれる−ＣＨ２−は、−ＣＯ−で置き換わっていてもよい。］
【０００６】
［２］Ｂ１及びＢ２が、それぞれ独立に、式（ＩＩ）で表される基である［１］記載の染料。
0005696389.tif 000004
［式（ＩＩ）中、Ｒ４は、水素原子又は置換基を有していてもよい炭素数１〜１６の１価の飽和炭化水素基を表す。
Ｒ５は、置換基を有していてもよい炭素数１〜１６の１価の飽和炭化水素基を表す。］
【０００７】
［３］少なくとも２種の式（Ｉ）で表される化合物が、１種以上の式（Ｉ−Ａ）で表される化合物と、２種以上の式（Ｉ−Ｂ’）で表される化合物とを反応させて得られる混合物である［１］又は［２］記載の染料。
0005696389.tif 000005
［式（Ｉ−Ａ）及び式（Ｉ−Ｂ’）中、Ｒ１、Ａ１、Ｂ１、Ｚ１、及びＬ１は、上記と同じ意味を表す。
Ｘ１及びＸ２は、それぞれ独立に、ハロゲン原子を表す。］
【０００８】
［４］［１］〜［３］のいずれか記載の染料及び溶剤を含む着色組成物。
［５］さらに、樹脂、重合性化合物及び重合開始剤からなる群から選ばれる少なくとも１種を含む［４］記載の着色組成物。
［６］［４］又は［５］記載の着色組成物を用いて形成されるカラーフィルタ。
［７］［６］記載のカラーフィルタを含む表示装置。
【発明の効果】
【０００９】
本発明の染料は、有機溶剤に溶解させた溶液での保存安定性に優れる。
【発明を実施するための形態】
【００１０】
本発明の染料は、式（Ｉ）で表される化合物（以下「化合物（Ｉ）」という場合がある）を少なくとも２種含む。
0005696389.tif 000006
［式（Ｉ）中、Ｚ１、Ｚ２及びＬ１は、それぞれ独立に、置換基を有していてもよい炭素数１〜１６の２価の脂肪族炭化水素基を表し、該脂肪族炭化水素基に含まれる−ＣＨ２−は、−ＣＯ−又は−Ｏ−で置き換わっていてもよい。
Ｒ１及びＲ２は、それぞれ独立に、水素原子、置換基を有していてもよい炭素数１〜１６の１価の飽和炭化水素基又は置換基を有していてもよい炭素数２〜１８のアシル基を表す。
Ａ１及びＡ２は、それぞれ独立に、置換基を有していてもよい炭素数６〜１４の２価の芳香族炭化水素基を表す。
Ｂ１及びＢ２は、それぞれ独立に、置換基を有していてもよい炭素数６〜１４の１価の芳香族炭化水素基又は置換基を有していてもよい炭素数３〜１４の１価の複素環基を表し、該複素環基に含まれる−ＣＨ２−は、−ＣＯ−で置き換わっていてもよい。］
【００１１】
Ｚ１、Ｚ２及びＬ１を表す炭素数１〜１６の２価の脂肪族炭化水素基の炭素数には置換基の炭素数は含まれず、その数は、好ましくは２〜１０、より好ましくは２〜８である。
炭素数１〜１６の２価の脂肪族炭化水素基としては、メチレン基、エチレン基、プロパンジイル基、ブタンジイル基、ペンタンジイル基、へキサンジイル基、ヘプタンジイル基、オクタンジイル基、デカンジイル基、テトラデカンジイル基及びヘキサデカンジイル基等の炭素数１〜１６のアルカンジイル基；−ＣＨ２＝ＣＨ２−、−ＣＨ２−Ｃ（＝ＣＨ２）−、−（ＣＨ２）２−Ｃ（＝ＣＨ２）−等の炭素数１〜１６のアルケンジイル基等が挙げられる。
炭素数１〜１６の２価の脂肪族炭化水素基に含まれる−ＣＨ２−は、−ＣＯ−又は−Ｏ−で置き換わっていてもよく、炭素数１〜１６の２価の脂肪族炭化水素基に含まれる水素原子は、フッ素原子等のハロゲン原子で置換されていてもよい。
【００１２】
Ｚ１及びＺ２としては、−ＣＨ２−が−Ｏ−で置換されていてもよい炭素数１〜８のアルカンジイル基であることが好ましく、−ＣＨ２−が−Ｏ−で置換されていてもよい炭素数５〜７のアルカンジイル基であることがより好ましい。好ましい基としては、例えば、−（ＣＨ２）３−、−（ＣＨ２）２−Ｏ−（ＣＨ２）２−、−（ＣＨ２）２−Ｏ−（ＣＨ２）２−Ｏ−（ＣＨ２）２−及び−ＣＨ２−ＣＨ（ＣＨ３）−が挙げられる。
【００１３】
Ｌ１としては、−Ｃ（＝ＣＨ２）−を含んでいてもよい炭素数１〜８のアルカンジイル基であることが好ましく、無置換の炭素数１〜８のアルカンジイル基であることがより好ましく、無置換の炭素数４〜８のアルカンジイル基であることがより好ましい。好ましい基としては、例えば、−（ＣＨ２）２−、−（ＣＨ２）４−又は−ＣＨ２−Ｃ（＝ＣＨ２）−が挙げられる。
【００１４】
Ｒ１及びＲ２を表す炭素数１〜１６の１価の飽和炭化水素基は、直鎖状、分枝鎖状又は環状のいずれでもよい。該飽和炭化水素基の炭素数には置換基の炭素数は含まれず、その数は、１〜１６、好ましくは１〜１０、より好ましくは１〜４である。
炭素数１〜１６の１価の飽和炭化水素基としては、メチル基、エチル基、ｎ−プロピル基、イソプロピル基、ｎ−ブチル基、イソブチル基、ｓｅｃ−ブチル基、ｔｅｒｔ−ブチル基、メチルブチル基（１，１，３，３−テトラメチルブチル基など）、メチルヘキシル基（１，５−ジメチルヘキシル基など）、エチルヘキシル基（２−エチルヘキシル基など）、シクロペンチル基、シクロヘキシル基、メチルシクロヘキシル基（２−メチルシクロヘキシル基など）、シクロヘキシルアルキル基等が挙げられる。
該飽和炭化水素基に含まれる水素原子は、炭素数１〜８のアルコキシ基又はカルボキシ基で置換されていてもよい。炭素数１〜８のアルコキシ基で置換された該脂肪族炭化水素基としては、プロポキシプロピル基（３−イソプロポキシプロピル基など）、アルコキシプロピル基（３−（２−エチルヘキシルオキシ）プロピル基など）等が挙げられる。カルボキシ基で置換された該飽和炭化水素基としては、２−カルボキシエチル基、３−カルボキシプロピル基、４-カルボキシブチル基などが挙げられる。
【００１５】
Ｒ１及びＲ２を表す炭素数２〜１８のアシル基に含まれる水素原子は、カルボキシ基又は炭素数１〜８のアルコキシ基で置換されていてもよい。該アシル基の炭素数は、置換基の炭素数を含めて数えられ、その数は、２〜１８、好ましくは６〜１０である。置換基を有していてもよいアシル基としては、例えば、アセチル基、ベンゾイル基、メトキシベンゾイル基（ｐ−メトキシベンゾイル基など）などが挙げられる。
【００１６】
Ｒ１及びＲ２としては、水素原子、炭素数１〜４のアルキル基及び炭素数２〜５のアシル基が好ましく、水素原子、メチル基及びアセチル基がより好ましい。
【００１７】
Ａ１及びＡ２を表す置換基を有していてもよい炭素数６〜１４の２価の芳香族炭化水素基としては、フェニレン基及びナフタレンジイル基等が挙げられ、好ましくはフェニレン基である。該芳香族炭化水素基の炭素数には、置換基の炭素数は含まれない。
該芳香族炭化水素基が有していてもよい置換基としては、ハロゲノ基、炭素数１〜８のアルキル基、炭素数１〜８のアルコキシ基、ニトロ基、スルホ基、スルファモイル基及びＮ−置換スルファモイル基などが挙げられる。
【００１８】
ハロゲノ基としては、フルオロ基、クロロ基、ブロモ基及びヨード基等が挙げられ、フルオロ基、クロロ基及びブロモ基が好ましい。
【００１９】
炭素数１〜８のアルキル基としては、メチル基、エチル基、プロピル基、イソプロピル基、ブチル基、イソブチル基、ｓｅｃ−ブチル基、ｔｅｒｔ−ブチル基、ペンチル基及びヘキシル基等が挙げられ、炭素数１〜４のアルキル基が好ましく、メチル基及びエチル基がより好ましく、メチル基が特に好ましい。
【００２０】
炭素数１〜８のアルコキシ基としては、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基及びヘキシルオキシ基等が挙げられ、炭素数１〜４のアルコキシ基が好ましく、メトキシ基及びエトキシ基がより好ましく、メトキシ基が特に好ましい。
【００２１】
Ｎ−置換スルファモイル基としては、−ＳＯ2ＮＨＲ６基、又は−ＳＯ2ＮＲ６Ｒ７基が挙げられる。Ｒ６及びＲ７は、それぞれ独立に、置換基を有していてもよい炭素数１〜１６の飽和炭化水素基又は置換基を有していてもよい炭素数２〜１６のアシル基を表す。置換基を有していてもよい炭素数１〜１６の飽和炭化水素基及び置換基を有していてもよい炭素数２〜１６のアシル基としては、上記と同じものが挙げられる。
【００２２】
Ｂ１及びＢ２を表す炭素数６〜１４の１価の芳香族炭化水素基としては、フェニル基、ナフチル基等が挙げられる。該芳香族炭化水素基の炭素数には、置換基の炭素数は含まれない。
Ｂ１及びＢ２を表す置換基を有していてもよい炭素数３〜１４の１価の複素環基としては、下記式で表される基等が挙げられる。
【００２３】
0005696389.tif 000007
【００２４】
［Ｒは、水素原子又は有機基を表す。］
該有機基としては、例えば、後述のＲ４と同様の基が挙げられる。
炭素数６〜１４の１価の芳香族炭化水素基及び炭素数３〜１４の１価の複素環基に含まれる水素原子は、ヒドロキシ基、炭素数１〜１６の脂肪族炭化水素基、シアノ基、アミノ基又はＮ−置換アミノ基で置換されていてもよい。また、前記の芳香族炭化水素基に含まれる水素原子は、オキソ基でで置換されていてもよい。前記の複素環基に含まれる−ＣＨ２−は、−ＣＯ−で置き換わっていてもよい。
Ｎ−置換アミノ基として、−ＮＨＲ８基及び−ＳＯ2ＮＲ８Ｒ９基が挙げられる。Ｒ８及びＲ９は、それぞれ独立に、置換基を有していてもよい１価の炭素数１〜１６の脂肪族炭化水素基又は置換基を有していてもよい１価の炭素数３〜１４の複素環基を表す。置換基を有していてもよい１価の炭素数１〜１６の脂肪族炭化水素基及び置換基を有していてもよい１価の炭素数３〜１４の複素環基としては、上記の複素環基として挙げた基と同じものが挙げられる。
【００２５】
Ｂ１及びＢ２は、式（ＩＩ）で表される基であることが好ましい。
0005696389.tif 000008
［式（ＩＩ）中、Ｒ４は、水素原子又は置換基を有していてもよい炭素数１〜１６の１価の飽和炭化水素基を表す。
Ｒ５は、置換基を有していてもよい炭素数１〜１６の１価の飽和炭化水素基を表す。］
式（ＩＩ）で表される基のピリドン環は、ケト型であってもエノール型であってもよい。
【００２６】
Ｒ４及びＲ５を表す炭素数１〜１６の１価の飽和炭化水素基としては、上記と同じものが挙げられる。
Ｒ４としては、メチルブチル基（１，１，３，３−テトラメチルブチル基など）、メチルへキシル基（１，５−ジメチルへキシル基など）、エチルへキシル基（２−エチルヘキシル基など）、メチルシクロへキシル基（２−メチルシクロヘキシル基など）、アルコキシプロピル基（３−（２−エチルヘキシルオキシ）プロピル基など）などの分枝鎖状飽和炭化水素基が好ましい。
Ｒ５としては、メチル基が好ましい。
【００２７】
化合物（Ｉ）としては、式（Ｉ−１）〜式（Ｉ−１８）で表される化合物が挙げられる。表中のＡ１、Ａ２、Ｚ１及びＺ２は、右側の結合手がＬ１に近い方の結合手を表す。
【００２８】
0005696389.tif 000009
【００２９】
【表１】
0005696389.tif 000010
【００３０】
【表２】
0005696389.tif 000011
【００３１】
【表３】
0005696389.tif 000012
【００３２】
【表４】
0005696389.tif 000013
【００３３】
【表５】
0005696389.tif 000014
【００３４】
【表６】
0005696389.tif 000015
【００３５】
【表７】
0005696389.tif 000016
【００３６】
【表８】
0005696389.tif 000017
【００３７】
【表９】
0005696389.tif 000018
【００３８】
【表１０】
0005696389.tif 000019
【００３９】
0005696389.tif 000020
【００４０】
【表１１】
0005696389.tif 000021
【００４１】
【表１２】
0005696389.tif 000022
【００４２】
【表１３】
0005696389.tif 000023
【００４３】
【表１４】
0005696389.tif 000024
【００４４】
【表１５】
0005696389.tif 000025
【００４５】
【表１６】
0005696389.tif 000026
【００４６】
0005696389.tif 000027
【００４７】
【表１７】
0005696389.tif 000028
【００４８】
0005696389.tif 000029
【００４９】
【表１８】
0005696389.tif 000030
【００５０】
0005696389.tif 000031
【００５１】
【表１９】
0005696389.tif 000032
【００５２】
0005696389.tif 000033
【００５３】
【表２０】
0005696389.tif 000034
【００５４】
0005696389.tif 000035
【００５５】
【表２１】
0005696389.tif 000036
【００５６】
Ｂ１及びＢ２が同じ種類の基であることが好ましく、さらに、Ａ１及びＡ２、Ｒ１及びＲ２、Ｚ１及びＺ２がそれぞれ同じ種類の基であることがより好ましい。これらの基であると、化合物（Ｉ）の製造が容易である。
【００５７】
本発明の染料に含まれる、少なくとも２種の化合物（Ｉ）としては、式（Ｉ）においてＡ１、Ａ２、Ｒ１、Ｒ２、Ｚ１、Ｚ２及びＬ１からなる群から選ばれる少なくとも１種が互いに異なる構造である化合物２種以上からなる混合物であることが好ましく、Ｚ１、Ｚ２及びＬ１からなる群から選ばれる少なくとも１種が互いに異なる構造である化合物２種以上からなる混合物であることがより好ましく、Ｌ１のみが互いに異なる構造である化合物２種以上からなる混合物であることがさらに好ましい。
中でも、式（Ｉ−６）で表される化合物と式（Ｉ−７）で表される化合物との混合物であることが好ましい。式（Ｉ−６）で表される化合物と式（Ｉ−７）で表される化合物との含有量の比は、１０：９０〜８９：１１が好ましく、３０：７０〜７０：３０がより好ましい。含有量の比が上記の範囲内であると、有機溶剤への溶解性に優れる。
【００５８】
化合物（Ｉ）は、溶媒中で、式（Ｉ−Ａ）で表される化合物及び式（Ｉ−Ａ’）で表される化合物と、式（Ｉ−Ｂ）で表される化合物とを、０〜１５０℃で反応させることにより製造できる。
【００５９】
0005696389.tif 000037
【００６０】
［式（Ｉ−Ａ）、式（Ｉ−Ａ’）及び式（Ｉ−Ｂ）中、Ｚ１、Ｚ２、Ｚ３、Ｒ１、Ｒ２、Ａ１、Ａ２、Ｂ１及びＢ２は上記と同じ意味を表す。
Ｒ３１及びＲ３２は、それぞれ独立に、−ＯＲ３３又はハロゲン原子を表す。Ｒ３３は、炭素数１〜１６の１価の脂肪族炭化水素基を表す。］
【００６１】
Ｒ３１及びＲ３２は、ハロゲン原子であることが好ましく、塩素原子であることがより好ましい。
式（Ｉ−Ｂ）で表される化合物としては、マロン酸ジメチル、コハク酸イソブチル、アジピン酸ジメチル、及びスベリン酸ジエチル、マロン酸クロライド、コハク酸クロライド、アジピン酸クロライド、スベリン酸クロライド及びセバシン酸クロライドなどが挙げられる。
式（Ｉ−Ｂ）で表される化合物の使用量は、式（Ｉ−Ａ）で表される化合物及び式（Ｉ−Ａ’）で表される化合物との合計量１モルに対して、例えば、０．５〜３モルであることが好ましく、０．５〜１モルがより好ましい。なお溶媒中に水が含まれる場合、式（Ｉ−Ｂ）で表される化合物の使用量は、式（Ｉ−Ａ）で表される化合物及び式（Ｉ−Ａ’）で表される化合物との合計量１モルに対して、０．６〜３モルであることが好ましい。
式（Ｉ−Ｂ）で表される化合物のＲ３１及びＲ３２が、−ＯＲ３３である場合には、公知の酸触媒を添加することが好ましい。酸触媒としては、硫酸、パラトルエンスルホン酸などが挙げられる。酸触媒の使用量は、式（Ｉ−Ａ）で表される化合物及び式（Ｉ−Ａ’）で表される化合物との合計量１モルに対して、例えば、０．０１〜２モルであることが好ましい。
【００６２】
式（Ｉ−Ａ）で表される化合物及び式（Ｉ−Ａ’）で表される化合物と、式（Ｉ−Ｂ）で表される化合物との反応は、溶媒中で行われる。溶媒としては、例えば、水；１，４−ジオキサンなどのエーテル類（特に環状エーテル類）；クロロホルム、塩化メチレン、四塩化炭素、１，２−ジクロロエタン、ジクロロエチレン、トリクロロエチレン、パークロロエチレン、ジクロロプロパン、塩化アミル、１，２−ジブロモエタンなどのハロゲン化炭化水素類；アセトン、メチルイソブチルケトン、シクロヘキサノンなどのケトン類；ベンゼン、トルエン、キシレンなどの炭素系芳香族類；Ｎ，Ｎ−ジメチルホルムアミド、Ｎ，Ｎ−ジブチルホルムアミド、Ｎ，Ｎ−ジメチルアセトアミド、Ｎ−メチルピロリドンなどのアルキルアミド類などが好ましく、２種類以上の溶媒を併用してもよい。溶媒の使用量は、式（Ｉ−Ａ）で表される化合物及び式（Ｉ−Ａ’）で表される化合物との合計量１質量部に対して、例えば、１〜２０質量部が好ましく、より好ましくは２〜１０質量部である。
式（Ｉ−Ａ）で表される化合物及び式（Ｉ−Ａ’）で表される化合物と、式（Ｉ−Ｂ）で表される化合物との反応は、窒素雰囲気下、又はアルゴン雰囲気下で行われることが好ましく、塩化カルシウムなどで乾燥した空気下で反応を行ってもよい。
反応温度は、例えば、０〜１５０℃が好ましく、より好ましくは１０〜１３０℃である。反応時間は、例えば、１〜２５時間が好ましく、より好ましくは３〜１５時間である。
【００６３】
式（Ｉ−Ａ）で表される化合物、式（Ｉ−Ａ’）で表される化合物、式（Ｉ−Ｂ）で表される化合物及び溶媒の添加順は特に限定されないが、式（Ｉ−Ａ）で表される化合物、式（Ｉ−Ａ’）で表される化合物及び溶媒からなる溶液に、式（Ｉ−Ｂ）で表される化合物を添加（滴下）することが好ましい。酸触媒を用いる場合には、式（Ｉ−Ａ）で表される化合物、式（Ｉ−Ａ’）で表される化合物、酸触媒及び溶媒からなる溶液に、式（Ｉ−Ｂ）で表される化合物を添加（滴下）することが好ましい。
上記のようにして得られた反応混合物から目的化合物である化合物（Ｉ）を取得する方法は特に限定されず、公知の種々の手法が採用できるが、例えば、反応混合物を有機溶媒で抽出することで精製することができる。例えば、反応混合物と有機溶媒と水とを混合し、化合物（Ｉ）を有機相へ溶出させ、分液ロートなどで分取した有機相を溶媒留去することで、化合物（Ｉ）を得ることができる。抽出温度は、１０〜５０℃が好ましく、より好ましくは２０〜３０℃である。また抽出は、前記の温度で０．５〜４時間攪拌することが好ましい。抽出後の化合物（Ｉ）は、アルカリ性水溶液、酸性水溶液などで洗浄され、次いで乾燥される。また必要に応じて、再結晶などの公知の手法によって、さらに精製してもよい。
【００６４】
アルカリ性水溶液としては、公知のアルカリ性物質を水に溶解させたものを用いることができる。アルカリ性水溶液の水素イオン濃度の範囲は、ｐＨ＝８〜１２が好ましく、より好ましくは９〜１１である。アルカリ性物質としては特に限定されず、例えば炭酸ナトリウム、炭酸カリウム、酢酸ナトリウム、水酸化ナトリウム、水酸化カリウム、水酸化セシウム、アンモニアなどが挙げられる。
酸性水溶液としては、公知の酸性物質を水に溶解させたものを用いることができる。酸性水溶液の水素イオン濃度の範囲は、ｐＨ＝０〜６が好ましく、より好ましくは１〜５である。酸性物質としては特に限定されず、例えば塩化アンモニウム、シュウ酸、酢酸、塩酸、硫酸などが挙げられる。
【００６５】
本発明の染料は、１種以上の式（Ｉ−Ａ）で表される化合物と、２種以上の式（Ｉ−Ｂ’）で表される化合物とを反応させて得られる混合物であることが好ましく、１種の式（Ｉ−Ａ）で表される化合物と、２種以上の式（Ｉ−Ｂ’）で表される化合物とを混合し、攪拌して得られる混合物であることがより好ましい。
0005696389.tif 000038
［式（Ｉ−Ａ）及び式（Ｉ−Ｂ’）中、Ｒ１、Ａ１、Ｂ１、Ｚ１、及びＬ１は、上記と同じ意味を表す。
Ｘ１及びＸ２は、それぞれ独立に、ハロゲン原子を表す。］
【００６６】
式（Ｉ−Ｂ’）で表される化合物としては、マロン酸クロライド、コハク酸クロライド、アジピン酸クロライド、スベリン酸クロライド及びセバシン酸クロライドなどが挙げられる。
２種以上用いられる式（Ｉ−Ｂ’）で表される化合物の組合せとしては、マロン酸クロライドとアジピン酸クロライド、コハク酸クロライドとアジピン酸クロライド、コハク酸クロライドとスベリン酸クロライド、コハク酸クロライドとセバシン酸クロライド、アジピン酸クロライドとスベリン酸クロライド、アジピン酸クロライドとセバシン酸クロライド等が挙げられ、好ましくはアジピン酸クロライドとセバシン酸クロライドである。
【００６７】
２種以上の式（Ｉ−Ｂ’）で表される化合物の合計使用量は、１種以上の式（Ｉ−Ａ）で表される化合物の合計量１モルに対して、０．５〜３モルであることが好ましく、０．５〜１モルがより好ましい。なお溶媒中に水が含まれる場合、２種以上の式（Ｉ−Ｂ’）で表される化合物の合計使用量は、１種以上の式（Ｉ−Ａ）で表される化合物の合計量１モルに対して、０．６〜３モルであることが好ましい。
【００６８】
１種以上の式（Ｉ−Ａ）で表される化合物と、２種以上の式（Ｉ−Ｂ’）で表される化合物との反応は、溶媒中で行われる。溶媒としては、上記と同じものが挙げられる。溶媒の使用量は、１種以上の式（Ｉ−Ａ）で表される化合物の合計量１質量部に対して、１〜２０質量部が好ましく、より好ましくは２〜１０質量部である。
１種以上の式（Ｉ−Ａ）で表される化合物と、２種以上の式（Ｉ−Ｂ’）で表される化合物との反応は、窒素雰囲気下、又はアルゴン雰囲気下で行われることが好ましく、塩化カルシウムなどで乾燥した空気下で反応を行ってもよい。
反応温度は、０〜１５０℃が好ましく、より好ましくは１０〜１３０℃である。反応時間は、１〜２５時間が好ましく、より好ましくは３〜１５時間である。
１種以上の式（Ｉ−Ａ）で表される化合物、２種以上の式（Ｉ−Ｂ’）で表される化合物及び溶媒の添加順は特に限定されないが、１種以上の式（Ｉ−Ａ）で表される化合物及び溶媒からなる溶液に、２種以上の式（Ｉ−Ｂ’）で表される化合物を添加（滴下）することが好ましい。
【００６９】
上記のようにして得られた反応混合物から本発明の染料を取得する方法は特に限定されず、公知の種々の手法が採用できるが、例えば、本発明の染料を有機溶媒で抽出することで精製することができる。例えば、反応混合物と有機溶媒と水とを混合し、本発明の染料を有機相へ溶出させ、分液ロートなどで分取した有機相を溶媒留去することで、精製された本発明の染料を得ることができる。有機相へ溶出させる際には、好ましくは１０〜５０℃、より好ましくは２０〜３０℃で、０．５〜４時間程度攪拌することが好ましい。抽出後の精製された本発明の染料は、アルカリ性水溶液、酸性水溶液などで洗浄され、次いで乾燥される。また必要に応じて、再結晶などの公知の手法によって、さらに精製してもよい。
【００７０】
前記のアルカリ性水溶液としては、公知のアルカリ性物質を水に溶解させたものを用いることができる。アルカリ性水溶液の水素イオン濃度の範囲は、好ましくはｐＨ＝８〜１２、より好ましくは９〜１１である。アルカリ性物質としては特に限定されず、例えば炭酸ナトリウム、炭酸カリウム、酢酸ナトリウム、水酸化ナトリウム、水酸化カリウム、水酸化セシウム、アンモニアなどが挙げられる。
前記の酸性水溶液としては、公知の酸性物質を水に溶解させたものを用いることができる。酸性水溶液の水素イオン濃度の範囲は、好ましくはｐＨ＝０〜６、より好ましくは１〜５である。酸性物質としては特に限定されず、例えば塩化アンモニウム、シュウ酸、酢酸、塩酸、硫酸などが挙げられる。
【００７１】
また、化合物（Ｉ）は、式（Ｉ−Ｃ）で表される化合物と、式（Ｉ−Ｄ）で表される化合物及び式（Ｉ−Ｄ’）で表される化合物とを、カップリング反応させることにより製造できる。式（Ｉ−Ｃ）で表される化合物の塩と、式（Ｉ−Ｄ）で表される化合物及び式（Ｉ−Ｄ’）で表される化合物とを、例えば水性溶媒中２０〜６０℃で反応させることにより、化合物（Ｉ）を製造することができる。
【００７２】
0005696389.tif 000039
【００７３】
［式（Ｉ−Ｃ）及び式（Ｉ−Ｄ）中、Ｚ１、Ｚ２、Ｌ1、Ｒ１、Ｒ２、Ａ１、Ａ２、Ｂ１及びＢ２は上記と同じ意味を表す。
Ｘ−は、無機アニオン又は有機アニオンを表す。］
前記の無機アニオン又は有機アニオンとしては、フッ化物イオン、塩化物イオン、臭化物イオン、ヨウ化物イオン、過塩素酸イオン、次亜塩素酸イオン、ＣＨ３−ＣＯＯ−、Ｐｈ−ＣＯＯ−などが挙げられ、好ましくは塩化物イオン、臭化物イオン、ＣＨ３−ＣＯＯ−が挙げられる。
【００７４】
本発明の染料は、高い溶解性及び高い分光濃度を示すので、反射光又は透過光を利用して色表示する、繊維材料、液晶表示装置などに用いることができる。また、本発明の染料は、吸収スペクトルを測定したときに、４００〜４５０ｎｍの波長域に極大吸収をもつので、黄色染料として用いることが好ましい。
【００７５】
本発明の着色組成物は、本発明の染料を含む着色剤（以下「着色剤（Ａ）」という場合がある）及び溶剤（Ｅ）を含み、さらに、樹脂（Ｂ）、重合性化合物（Ｃ）及び重合開始剤（Ｄ）を含むことが好ましい。
【００７６】
着色剤（Ａ）は、少なくとも２種の化合物（Ｉ）のほかに、さらに化合物（Ｉ）とは異なる染料及び／又は顔料（Ａ−２）を含んでいてもよい。
化合物（Ｉ）とは異なる染料としては、カラーインデックス（Colour Index）（The Society of Dyers and Colourists 出版）で、ソルベント（Solvent）、アシッド（Acid）、ベ
ーシック（Basic）、リアクティブ（reactive）、ダイレクト（Direct）、ディスパース（Disperse）、またはバット（Vat）に分類されている化合物等が挙げられる。より具体的
には、以下のようなカラーインデックス（Ｃ．Ｉ．）番号の染料が挙げられるが、これらに限定されるわけではない。
【００７７】
Ｃ．Ｉ．ソルベントイエロー２５，７９，８１，８２、８３，８９；
Ｃ．Ｉ．アシッドイエロー７，２３，２５，４２，６５，７６；
Ｃ．Ｉ．リアクティブイエロー２，７６，１１６；
Ｃ．Ｉ．ダイレクトイエロー４，２８，４４，８６，１３２；
Ｃ．Ｉ．ディスパースイエロー５４，７６；
Ｃ．Ｉ．ソルベントオレンジ４１，５４，５６，９９；
Ｃ．Ｉ．アシッドオレンジ５６，７４，９５，１０８，１４９，１６２；
Ｃ．Ｉ．リアクティブオレンジ１６；
Ｃ．Ｉ．ダイレクトオレンジ２６；
Ｃ．Ｉ．ソルベントレッド２４，４９，９０，９１，１１８，１１９，１２２，１２４，１２５，１２７，１３０，１３２，１６０，２１８；
Ｃ．Ｉ．アシッドレッド７３，９１，９２，９７，１３８，１５１，２１１，２７４，２８９；
Ｃ．Ｉ．アシッドバイオレット１０２；
Ｃ．Ｉ．ソルベントブルー３５，３７，３８，４４，５９，６４、６７，７０；
Ｃ．Ｉ．アシッドブルー４０，４５，７８，８０，８３，９０，１００，１７１，１８５；
Ｃ．Ｉ．ベーシックブルー６５，１４０；
Ｃ．Ｉ．リアクティブブルー１５，３８；
Ｃ．Ｉ．ディスパースブルー１４３；
Ｃ．Ｉ．ダイレクトブルー８６，８７；
Ｃ．Ｉ．ソルベントグリーン１，５；
Ｃ．Ｉ．アシッドグリーン３，５，９，２５，２８；
Ｃ．Ｉ．ベーシックグリーン１；
Ｃ．Ｉ．バットグリーン１；
Ｃ．Ｉ．アシッドブラック５８，６０，１０７；
Ｃ．Ｉ．ソルベントブラック２７など。
【００７８】
顔料（Ａ−２）としては、顔料分散レジストに通常用いられる有機顔料及び無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモンなどの金属の酸化物または複合金属酸化物が挙げられる。
また有機顔料および無機顔料として具体的には、カラーインデックス（Colour Index）（The Society of Dyers and Colourists 出版）で、ピグメント（Pigment）に分類されている化合物が挙げられる。より具体的には、以下のようなカラーインデックス（Ｃ．Ｉ．
）番号の顔料が挙げられるが、これらに限定されるわけではない。
【００７９】
Ｃ．Ｉ．ピグメントイエロー２０、２４、３１、５３、８３、８６、９３、９４、１０９、１１０、１１７、１２５、１３７、１３８、１３９、１４７、１４８、１５０、１５３、１５４、１６６、１７３および１８０；
Ｃ．Ｉ．ピグメントオレンジ１３、３１、３６、３８、４０、４２、４３、５１、５５、５９、６１、６４、６５および７１；
Ｃ．Ｉ．ピグメントレッド９、９７、１０５、１２２、１２３、１４４、１４９、１６６、１６８、１７６、１７７、１８０、１９２、２１５、２１６、２２４、２４２、２５４、２５５および、２６４；
Ｃ．Ｉ．ピグメントバイオレット１４、１９、２３、２９、３２、３３、３６、３７および３８；
Ｃ．Ｉ．ピグメントブルー１５（１５：３、１５：４、１５：６など）、２１、２８、６０、６４および７６；
Ｃ．Ｉ．ピグメントグリーン７、１０、１５、２５、３６および４７；
Ｃ．Ｉ．ピグメントブラウン２８；
Ｃ．Ｉ．ピグメントブラック１および７など。
【００８０】
着色剤（Ａ）の含有量は、着色組成物の固形分に対して、好ましくは５〜６０質量％であり、より好ましくは８〜５５質量％であり、さらに好ましくは１０〜５０質量％である。ここで、固形分とは、着色組成物から溶剤を除いた成分の合計をいう。
着色剤（Ａ）がさらに化合物（Ｉ）とは異なる染料及び／又は顔料（Ａ−２）を含む場合、化合物（Ｉ）群から選ばれる少なくとも２種の合計の含有量は、着色剤（Ａ）に対して、３〜８０質量％であり、好ましくは３〜７０質量％であり、より好ましくは３〜５０質量％である。
顔料（Ａ−２）の含有量は、着色剤（Ａ）に対して、２０〜９７質量％であり、好ましくは３０〜９７質量％であり、より好ましくは５０〜９７質量％である。
【００８１】
本発明の着色組成物は、樹脂（Ｂ）を含むことが好ましい。樹脂（Ｂ）としては、特に限定されるものではないが、アルカリ可溶性樹脂であることが好ましい。例えば、アルカリ可溶性樹脂は、（メタ）アクリル酸から導かれる構造単位を含有する。ここで、（メタ）アクリル酸は、アクリル酸及び／又はメタクリル酸を表す。
【００８２】
［Ｋ１］炭素数２〜４の環状エーテルを有する単量体（ａ）（以下「（ａ）」という場合がある）と、不飽和カルボン酸及び不飽和カルボン酸無水物からなる群から選ばれる少なくとも１種（ｂ）（以下「（ｂ）」という場合がある）との共重合体。
［Ｋ２］（ａ）と（ｂ）と、（ａ）と共重合可能な単量体（ｃ）（ただし、（ａ）及び（ｂ）とは異なる。）（以下「（ｃ）」という場合がある）との共重合体
［Ｋ３］（ｂ）と（ｃ）との共重合体
［Ｋ４］（ｂ）と（ｃ）との共重合体に（ａ）を反応させて得られる樹脂。
樹脂（Ｂ）としては、（ａ）に由来する構造単位を含む樹脂が好ましい。樹脂（Ｂ）が（ａ）に由来する構造単位を含むことにより、得られる着色パターンの耐熱性、耐薬品性等の信頼性をより高くすることができる。
【００８３】
（ａ）は、例えば、炭素数２〜４の環状エーテル（例えば、オキシラン環、オキセタン環及びテトラヒドロフラン環（オキソラン環）からなる群から選ばれる少なくとも１種）と環状エーテル以外の重合性基とを有する重合性化合物をいう。（ａ）は、炭素数２〜４の環状エーテルとエチレン性炭素−炭素二重結合とを有する単量体であることが好ましく、炭素数２〜４の環状エーテルと（メタ）アクリロイルオキシ基とを有する単量体がより好ましい。
尚、本明細書において、「（メタ）アクリル酸」とは、アクリル酸及びメタクリル酸よりなる群から選ばれる少なくとも１種を表す。「（メタ）アクリロイル」及び「（メタ）アクリレート」等の表記も、同様の意味を有する。
【００８４】
（ａ）としては、例えば、オキシラニル基を有する単量体（ａ１）（以下「（ａ１）」という場合がある）、オキセタニル基を有する単量体（ａ２）（以下「（ａ２）」という場合がある）、テトラヒドロフリル基を有する単量体（ａ３）（以下「（ａ３）」という場合がある）等が挙げられる。
【００８５】
オキシラニル基を有する単量体（ａ１）とは、オキシラニル基とオキシラニル基以外の重合性基とを有する重合性化合物を指す。（ａ１）は、例えば、アルケンをエポキシ化した構造を有する単量体（ａ１−１）（以下「（ａ１−１）」という場合がある）、シクロアルケンをエポキシ化した構造を有する単量体（ａ１−２）（以下「（ａ１−２）」という場合がある）が挙げられる。
（ａ１）としては、オキシラニル基とエチレン性炭素−炭素二重結合とを有する単量体であることが好ましく、オキシラニル基と（メタ）アクリロイルオキシ基とを有する単量体がより好ましい。
【００８６】
（ａ１−１）としては、グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン、２，４，６−トリス（グリシジルオキシメチル）スチレン等が挙げられる。
【００８７】
（ａ１−２）としては、ビニルシクロヘキセンモノオキサイド、１，２−エポキシ−４−ビニルシクロヘキサン（例えば、セロキサイド２０００；ダイセル化学工業（株）製）、３，４−エポキシシクロヘキシルメチル（メタ）アクリレート（例えば、サイクロマーＡ４００；ダイセル化学工業（株）製）、３，４−エポキシシクロヘキシルメチル（メタ）アクリレート（例えば、サイクロマーＭ１００；ダイセル化学工業（株）製）、式（Ｂ１−１）で表される化合物及び式（Ｂ１−２）で表される化合物等が挙げられる。
【００８８】
0005696389.tif 000040
【００８９】
［式（Ｂ１−１）及び式（Ｂ１−２）において、Ｒａ及びＲｂは、互いに独立に、水素原子、又は炭素数１〜４のアルキル基を表し、該アルキル基に含まれる水素原子は、ヒドロキシ基で置換されていてもよい
Ｘａ及びＸｂは、互いに独立に、単結合、−Ｒｃ−、＊−Ｒｃ−Ｏ−、＊−Ｒｃ−Ｓ−、＊−Ｒｃ−ＮＨ−を表す。
Ｒｃは、炭素数１〜６のアルカンジイル基を表す。
＊は、Ｏとの結合手を表す。］
【００９０】
炭素数１〜４のアルキル基としては、メチル基、エチル基、ｎ−プロピル基、イソプロピル基、ｎ−ブチル基、ｓｅｃ−ブチル基、ｔｅｒｔ−ブチル基等が挙げられる。
ヒドロキシアルキル基としては、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基等が挙げられる。
Ｒ１及びＲ２としては、好ましくは水素原子、メチル基、ヒドロキシメチル基、１−ヒドロキシエチル基、２−ヒドロキシエチル基が挙げられ、より好ましくは水素原子、メチル基が挙げられる。
【００９１】
アルカンジイル基としては、メチレン基、エチレン基、プロパンジイル基、ブタンジイル基、ペンタンジイル基、ヘキサンジイル基等が挙げられる。
Ｘ１及びＸ２としては、好ましくは単結合、メチレン基、エチレン基、＊−ＣＨ２−Ｏ−（＊はＯとの結合手を表す）基、＊−ＣＨ２ＣＨ２−Ｏ−基が挙げられ、より好ましくは単結合、＊−ＣＨ２ＣＨ２−Ｏ−基が挙げられる。
【００９２】
式（Ｂ１−１）で表される化合物としては、式（Ｂ１−１−１）〜式（Ｂ１−１−１５）で表される化合物などが挙げられ、好ましくは式（Ｂ１−１−１）、式（Ｂ１−１−３）、式（Ｂ１−１−５）、式（Ｂ１−１−７）、式（Ｂ１−１−９）、式（Ｂ１−１−１１）〜式（Ｂ１−１−１５）で表される化合物が挙げられ、より好ましくは式（Ｂ１−１−１）、式（Ｂ１−１−７）、式（Ｂ１−１−９）又は式（Ｂ１−１−１５）で表される化合物が挙げられる。
【００９３】
0005696389.tif 000041
【００９４】
式（Ｂ１−２）で表される化合物としては、式（Ｂ１−２−１）〜式（Ｂ１−２−１５）で表される化合物などが挙げられ、好ましくは式（Ｂ１−２−１）、式（Ｂ１−２−３）、式（Ｂ１−２−５）、式（Ｂ１−２−７）、式（Ｂ１−２−９）、式（Ｂ１−２−１１）〜式（Ｂ１−２−１５）で表される化合物が挙げられ、より好ましくは式（Ｂ１−２−１）、式（Ｂ１−２−７）、式（Ｂ１−２−９）又は式（Ｂ１−２−１５）で表される化合物が挙げられる。
【００９５】
0005696389.tif 000042
【００９６】
式（Ｂ１−１）で表される化合物及び式（Ｂ１−２）で表される化合物は、それぞれ単独で用いることができる。また、それらは、任意の比率で混合することができる。混合する場合、その混合比率はモル比で、好ましくは式（Ｂ１−１）：式（Ｂ１−２）で、５：９５〜９５：５、より好ましくは１０：９０〜９０：１０、とりわけ好ましくは２０：８０〜８０：２０である。
【００９７】
オキセタニル基を有する単量体（ａ２）とは、オキセタニル基とオキセタニル基以外の重合性基とを有する重合性化合物を指す。（ａ２）としては、オキセタニル基とエチレン性炭素−炭素二重結合とを有する単量体であることが好ましく、オキセタニル基と（メタ）アクリロイルオキシ基とを有する単量体がより好ましい。（ａ２）としては、３−メチル−３−メタクリルロイルオキシメチルオキセタン、３−メチル−３−アクリロイルオキシメチルオキセタン、３−エチル−３−メタクリロイルオキシメチルオキセタン、３−エチル−３−アクリロイルオキシメチルオキセタン、３−メチル−３−メタクリロイルオキシエチルオキセタン、３−メチル−３−アクリロイルオキシエチルオキセタン、３−エチル−３−メタクリロイルオキシエチルオキセタン、３−エチル−３−アクリロイルオキシエチルオキセタン等が挙げられる。
【００９８】
テトラヒドロフリル基を有する単量体（ａ３）とは、テトラヒドロフリル基とテトラヒドロフリル基以外の重合性基とを有する重合性化合物を指す。（ａ３）としては、テトラヒドロフリル基とエチレン性炭素−炭素二重結合とを有する単量体であることが好ましく、テトラヒドロフリル基と（メタ）アクリロイルオキシ基とを有する単量体がより好ましい。
（ａ３）としては、具体的には、テトラヒドロフルフリルアクリレート（例えば、ビスコートＶ＃１５０、大阪有機化学工業（株）製）、テトラヒドロフルフリルメタクリレート等が挙げられる。
【００９９】
（ａ）としては、得られる着色パターンの耐熱性、耐薬品性等の信頼性をより高くすることができる点で、（ａ１）であることが好ましい。さらに、着色組成物の保存安定性が優れるという点で、（ａ１−２）がより好ましい。
【０１００】
（ｂ）としては、具体的には、例えば、アクリル酸、メタクリル酸、クロトン酸、ｏ−、ｍ−、ｐ−ビニル安息香酸等の不飽和モノカルボン酸類；
マレイン酸、フマル酸、シトラコン酸、メサコン酸、イタコン酸、３‐ビニルフタル酸、４−ビニルフタル酸、３，４，５，６−テトラヒドロフタル酸、１，２，３，６−テトラヒドロフタル酸、ジメチルテトラヒドロフタル酸、１、４−シクロヘキセンジカルボン酸等の不飽和ジカルボン酸類；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等のカルボキシ基を含有するビシクロ不飽和化合物類；
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物（ハイミック酸無水物）等の不飽和ジカルボン酸類無水物；
【０１０１】
こはく酸モノ〔２−（メタ）アクリロイルオキシエチル〕、フタル酸モノ〔２−（メタ）アクリロイルオキシエチル〕等の２価以上の多価カルボン酸の不飽和モノ〔（メタ）アクリロイルオキシアルキル〕エステル類；
α−（ヒドロキシメチル）アクリル酸のような、同一分子中にヒドロキシ基及びカルボキシ基を含有する不飽和アクリレート類等が挙げられる。
これらのうち、共重合反応性の点やアルカリ水溶液への溶解性の点から、アクリル酸、メタクリル酸、無水マレイン酸等が好ましい。
【０１０２】
（ｃ）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、シクロヘキシル（メタ）アクリレート、２−メチルシクロヘキシル（メタ）アクリレート、トリシクロ［５．２．１．０2,6］デカン−８−イル（メタ）アクリレート（当該技術分野では、慣用名として、ジシクロペンタニル（メタ）アクリレートといわれている。）、ジシクロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート、ベンジル（メタ）アクリレート等の（メタ）アクリル酸エステル類；
２−ヒドロキシエチル（メタ）アクリレート、２−ヒドロキシプロピル（メタ）アクリレート等のヒドロキシ基含有（メタ）アクリル酸エステル類；
マレイン酸ジエチル、フマル酸ジエチル、イタコン酸ジエチル等のジカルボン酸ジエステル；
【０１０３】
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン、５，６−ビス（シクロヘキシルオキシカルボニル）ビシクロ［２．２．１］ヘプト−２−エン等のビシクロ不飽和化合物類；
【０１０４】
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート、Ｎ−（９−アクリジニル）マレイミド等のジカルボニルイミド誘導体類；
【０１０５】
スチレン、α−メチルスチレン、ｍ−メチルスチレン、ｐ−メチルスチレン、ビニルトルエン、ｐ−メトキシスチレン、アクリロニトリル、メタクリロニトリル、塩化ビニル、塩化ビニリデン、アクリルアミド、メタクリルアミド、酢酸ビニル、１，３−ブタジエン、イソプレン、２，３−ジメチル−１，３−ブタジエン等が挙げられる。
これらのうち、共重合反応性及び耐熱性の点から、スチレン、Ｎ−フェニルマレイミド、Ｎ−シクロヘキシルマレイミド、Ｎ−ベンジルマレイミド、ビシクロ［２．２．１］ヘプト−２−エン等が好ましい。
【０１０６】
樹脂［Ｋ１］において、それぞれに由来する構造単位の比率は、樹脂［Ｋ１］を構成する全構造単位中、以下の範囲にあることが好ましい。
（ａ）に由来する構造単位；６０〜９８モル％（より好ましくは６５〜９５モル％）
（ｂ）に由来する構造単位；２〜４０モル％（より好ましくは５〜３５モル％）
樹脂［Ｋ１］の構造単位の比率が、上記の範囲にあると、保存安定性、現像性、硬化パターンの耐溶剤性が良好になる傾向がある。
【０１０７】
樹脂［Ｋ１］は、例えば、文献「高分子合成の実験法」（大津隆行著  発行所（株）化学同人  第１版第１刷  １９７２年３月１日発行）に記載された方法及び当該文献に記載された引用文献を参考にして製造することができる。
【０１０８】
具体的には、（ａ）及び（ｂ）の所定量、重合開始剤及び溶剤等を反応容器中に仕込んで、窒素により酸素を置換することにより、脱酸素で、攪拌、加熱、保温する方法が例示される。なお、ここで用いられる重合開始剤及び溶剤等は、特に限定されず、当該分野で通常使用されているもののいずれをも使用することができる。例えば、重合開始剤としては、アゾ化合物（２，２’−アゾビスイソブチロニトリル、２，２’−アゾビス（２，４− ジメチルバレロニトリル）等）や有機過酸化物（ベンゾイルペルオキシド等）が挙げられ、溶剤としては、各モノマーを溶解するものであればよく、感光性樹脂組成物の溶剤として後述する溶剤等を用いることができる。
【０１０９】
なお、得られた共重合体は、反応後の溶液をそのまま使用してもよいし、濃縮あるいは希釈した溶液を使用してもよいし、再沈殿等の方法で固体（粉体）として取り出したものを使用してもよい。特に、この重合の際に溶剤として、後述する溶剤（Ｄ）を使用することにより、反応後の溶液をそのまま使用することができ、製造工程を簡略化することができる。
【０１１０】
樹脂［Ｋ２］において、それぞれに由来する構造単位の比率は、樹脂［Ｋ２］を構成する全構造単位中、以下の範囲にあることが好ましい。
（ａ）に由来する構造単位；２〜９５モル％（より好ましくは５〜８０モル％）
（ｂ）に由来する構造単位；２〜４０モル％（より好ましくは５〜３５モル％）
（ｃ）に由来する構造単位；１〜６５モル％（より好ましくは１〜６０モル％）
樹脂［Ｋ２］の構造単位の比率が、上記の範囲にあると、保存安定性、現像性、硬化パターンの耐溶剤性、耐熱性及び機械強度が良好になる傾向がある。
【０１１１】
樹脂［Ｋ２］は、例えば、樹脂［Ｋ１］の製造方法として記載した方法と同様に製造することができる。
具体的には、（ａ）、（ｂ）及び（ｃ）の所定量、重合開始剤及び溶剤を反応容器中に仕込んで、窒素により酸素を置換することにより、脱酸素下で、攪拌、加熱、保温する方法が挙げられる。得られた共重合体は、反応後の溶液をそのまま使用してもよいし、濃縮あるいは希釈した溶液を使用してもよいし、再沈殿等の方法で固体（粉体）として取り出したものを使用してもよい。
【０１１２】
樹脂［Ｋ３］において、それぞれに由来する構造単位の比率は、樹脂［Ｋ３］を構成する全構造単位中、以下の範囲にあることが好ましい。
（ｂ）２〜４０モル％、より好ましくは５〜３５モル％
（ｃ）６０〜９８モル％、より好ましくは６５〜９５モル％
樹脂［Ｋ３］は、例えば、樹脂［Ｋ１］の製造方法として記載した方法と同様に製造することができる。
【０１１３】
樹脂［Ｋ４］は、（ｂ）と（ｃ）との共重合体を得て、（ａ）が有する炭素数２〜４の環状エーテルに（ｃ）が有するカルボキシ基を付加させることにより得ることができる。
まず（ｂ）と（ｃ）との共重合体を、［Ｋ１］の製造方法として記載した方法と同様に製造する。この場合、それぞれに由来する構造単位の比率は、（ｂ）と（ｃ）との共重合体を構成する全構造単位中、以下の範囲にあることが好ましい。
（ｂ）５〜５０モル％、より好ましくは１０〜４５モル％
（ｃ）５０〜９５モル％、より好ましくは５５〜９０モル％
次に、前記共重合体中の（ｃ）に由来する構造単位に含まれるカルボキシ基及び／又はカルボン酸無水物の一部に、（ａ）が有する炭素数２〜４の環状エーテルを反応させる。
（ｂ）と（ｃ）との共重合体の製造に引き続き、フラスコ内雰囲気を窒素から空気に置換し、（ａ）、カルボキシ基と環状エーテルとの反応触媒（例えばトリス（ジメチルアミノメチル）フェノール等）を（ａ）〜（ｃ）の合計量に対して０．００１〜５質量％、及び重合禁止剤（例えばハイドロキノン等）等を（ａ）〜（ｃ）の合計量に対して０．００１〜５質量％をフラスコ内に入れて、例えば、６０〜１３０℃で、１〜１０時間反応することにより、樹脂［Ｋ４］を得ることができる。仕込方法、反応温度及び時間等の反応条件は、製造設備や重合による発熱量等を考慮して適宜調整することができる。なお、重合条件と同様に、製造設備や重合による発熱量等を考慮し、仕込方法や反応温度を適宜調整することができる。
この場合の（ａ）の使用量は、（ｂ）に対して、５〜８０モル％が好ましく、より好ましくは１０〜７５モル％であり、より好ましくは１５〜７０モル％である。この範囲とすることにより、保存安定性、現像性、耐溶剤性、耐熱性、機械強度及び感度のバランスが良好になる傾向がある。
【０１１４】
樹脂（Ｂ）としては、具体的に、３，４−エポキシシクロヘキシルメチル（メタ）アクリレート／（メタ）アクリル酸共重合体、３，４−エポキシトリシクロ［５．２．１．０２．６］デシルアクリレート／（メタ）アクリル酸共重合体等の樹脂［Ｋ１］；グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０２．６］デシルアクリレート／（メタ）アクリル酸／Ｎ−シクロヘキシルマレイミド共重合体、３−メチル−３−（メタ）アクリルロイルオキシメチルオキセタン／（メタ）アクリル酸／スチレン共重合体等の樹脂［Ｋ２］；ベンジル（メタ）アクリレート／（メタ）アクリル酸共重合体、スチレン／（メタ）アクリル酸共重合体等の樹脂［Ｋ３］；ベンジル（メタ）アクリレート／（メタ）アクリル酸共重合体にグリシジル（メタ）アクリレートを付加させた樹脂トリシクロデシル（メタ）アクリレート／スチレン／（メタ）アクリル酸共重合体にグリシジル（メタ）アクリレートを付加させた樹脂、トリシクロデシル（メタ）アクリレート／ベンジル（メタ）アクリレート／（メタ）アクリル酸共重合体にグリシジル（メタ）アクリレートを付加させた樹脂等の樹脂［Ｋ４］等が挙げられる。中でも、樹脂［Ｋ１］及び樹脂［Ｋ２］が好ましく、樹脂［Ｋ１］がより好ましく、３，４−エポキシトリシクロ［５．２．１．０２．６］デシルアクリレート／（メタ）アクリル酸共重合体がさらに好ましい。
【０１１５】
樹脂（Ｂ）のポリスチレン換算重量平均分子量は、好ましくは５，０００〜３５，０００であり、より好ましくは６，０００〜３０，０００であり、さらに好ましくは７，０００〜２８，０００である。分子量が前記の範囲にあると、塗膜硬度が向上し、残膜率も高く、未露光部の現像液に対する溶解性が良好で、解像度が向上する傾向がある。
【０１１６】
樹脂（Ｂ）の酸価は、好ましくは５０〜１５０であり、より好ましくは６０〜１３５、さらに好ましくは７０〜１３５である。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０１１７】
樹脂（Ｂ）の含有量は、着色組成物の固形分に対して、好ましくは７〜６５質量％であり、より好ましくは１３〜６０質量％であり、さらに好ましくは１７〜５５質量％である。樹脂（Ｂ）の含有量が、前記の範囲にあると、パターンが形成でき、また解像度及び残膜率が向上する傾向がある。
【０１１８】
本発明の着色組成物は、重合性化合物（Ｃ）を含むことが好ましい。重合性化合物（Ｃ）は、光を照射されることによって重合開始剤（Ｄ）から発生した活性ラジカル、酸などによって重合しうる化合物であれば、特に限定されるものではない。例えば、重合性の炭素−炭素不飽和結合を有する化合物などが挙げられる。
【０１１９】
前記の重合性化合物（Ｃ）としては、３以上の重合性基を有する化合物であることが好ましく、３以上の（メタ）アクリロイルオキシ基を有する化合物であることがより好ましい。重合性化合物（Ｃ）としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレートなどが挙げられる。前記の重合性化合物（Ｃ）は、単独でも２種以上を組み合わせて用いてもよい。
【０１２０】
重合性化合物（Ｃ）の含有量は、着色組成物の固形分に対して、５〜６５質量％であることが好ましく、より好ましくは１０〜６０質量％である。
【０１２１】
本発明の着色組成物は、重合開始剤（Ｄ）を含むことが好ましい。重合開始剤（Ｄ）は、光又は熱の作用により、活性ラジカル、酸などを発生し重合性化合物（Ｃ）の重合を開始しうる化合物である。重合開始剤（Ｄ）としては、紫外線でラジカルを発生する化合物であることが好ましい。活性ラジカル発生剤としては、アセトフェノン化合物、ベンゾイン化合物、ベンゾフェノン化合物、チオキサントン化合物、トリアジン化合物、オキシム化合物等が挙げられる。
【０１２２】
前記のアセトフェノン化合物としては、例えば、ジエトキシアセトフェノン、２−メチル−２−モルホリノ−１−（４−メチルスルファニルフェニル）プロパン−１−オン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−〔４−（１−メチルビニル）フェニル〕プロパン−１−オンのオリゴマーなどが挙げられ、好ましくは２−メチル−２−モルホリノ−１−（４−メチルスルファニルフェニル）プロパン−１−オンなどが挙げられる。
【０１２３】
前記のベンゾイン化合物としては、例えば、ベンゾイン、ベンゾインメチルエーテル、ベンゾインエチルエーテル、ベンゾインイソプロピルエーテル、ベンゾインイソブチルエーテルなどが挙げられる。
【０１２４】
前記のベンゾフェノン化合物としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノンなどが挙げられる。
【０１２５】
前記のチオキサントン化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【０１２６】
前記のトリアジン化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられる。
【０１２７】
前記のオキシム化合物としては、例えば、Ｏ−アシルオキシム系化合物が挙げられ、その具体例としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン等が挙げられる。
【０１２８】
上記とは異なる活性ラジカル発生剤としては、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物等が挙げられる。
【０１２９】
酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネートなどのオニウム塩類や、ニトロベンジルトシレート類、ベンゾイントシレート類などを挙げることができる。
【０１３０】
また、前記の活性ラジカル発生剤として上記した化合物の中には、活性ラジカルと同時に酸を発生する化合物もあり、例えば、トリアジン化合物は、酸発生剤としても使用される。
【０１３１】
重合開始剤（Ｄ）の含有量は、樹脂（Ｂ）及び重合性化合物（Ｃ）の合計量に対して、好ましくは０．１〜３０質量％であり、より好ましくは１〜２０質量％である。重合開始剤の含有量が、前記の範囲にあると、高感度化して露光時間が短縮され生産性が向上する。
【０１３２】
本発明の着色組成物は、さらに重合開始助剤（Ｆ）を含んでいてもよい。
重合開始助剤（Ｆ）は、通常、重合開始剤（Ｄ）と組み合わせて用いられ、重合開始剤によって重合が開始された重合性化合物の重合を促進するために用いられる化合物、又は光増感剤である。
重合開始助剤（Ｆ）としては、アミン化合物、アルコキシアントラセン化合物、チオキサントン化合物などが挙げられる。
前記のアミン化合物としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノンなどが挙げられ、中でも４，４’−ビス（ジエチルアミノ）ベンゾフェノンが好ましい。例えば、商品名「ＥＡＢ−Ｆ」（保土谷化学工業（株）製）など市販のが重合開始助剤を用いてもよい。
【０１３３】
前記のアルコキシアントラセン化合物としては、例えば、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン、２−エチル−９，１０−ジブトキシアントラセンなどが挙げられる。
前記のチオキサントン化合物は、重合開始助剤（Ｆ）としても用いられ、具体的には、上記と同じものが挙げられる。
【０１３４】
これらの重合開始助剤（Ｆ）を用いる場合、その使用量は、重合開始剤（Ｄ）１モルあたり、好ましくは０．０１〜１０モル、より好ましくは０．０１〜５モルである。
【０１３５】
本発明の着色組成物は、溶剤（Ｅ）を含む。
溶剤（Ｅ）としては、エステル溶剤（−ＣＯＯ−を有する溶剤）、エステル溶剤以外のエーテル溶剤（−Ｏ−を有し、−ＣＯＯ−を有さない溶剤）、エーテルエステル溶剤（−ＣＯＯ−と−Ｏ−とを有する溶剤）、エステル溶剤以外のケトン溶剤（−ＣＯ−を有し、−ＣＯＯ−を有さない溶剤）、アルコール溶剤（ＯＨを有し、−ＣＯＯ−、−Ｏ−及び−ＣＯ−を有さない溶剤）、芳香族炭化水素溶剤、アミド溶剤、ジメチルスルホキシド等が挙げられる。
【０１３６】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート、γ−ブチロラクトンなどが挙げられる。
【０１３７】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール、メチルアニソールなどが挙げられる。
【０１３８】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテートなどが挙げられる。
【０１３９】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン、イソホロンなどが挙げられる。
【０１４０】
アルコール溶剤としては、メタノール、エタノール、プロパノール、ブタノール、ヘキサノール、シクロヘキサノール、エチレングリコール、プロピレングリコール、グリセリンなどが挙げられる。
【０１４１】
芳香族炭化水素溶剤としては、ベンゼン、トルエン、キシレン、メシチレンなどが挙げられる。
【０１４２】
アミド溶剤としては、Ｎ，Ｎ−ジメチルホルムアミド、Ｎ，Ｎ−ジメチルアセトアミド、Ｎ−メチルピロリドンなどが挙げられる。
これらの溶剤は、単独でも２種類以上を組み合わせて用いてもよい。
【０１４３】
上記の溶剤のうち、着色組成物の塗布性、乾燥性の点から、１ａｔｍにおける沸点が１２０℃以上１８０℃以下である有機溶剤が好ましく、プロピレングリコールモノメチルエーテルアセテート、プロピレングリコールモノメチルエーテルがより好ましい。
【０１４４】
着色組成物における溶剤（Ｅ）の含有量は、着色組成物に対して、好ましくは７０〜９５質量％であり、より好ましくは７５〜９０質量％である。
【０１４５】
本発明の着色組成物は、さらに、界面活性剤（Ｇ）を含んでいてもよい。界面活性剤（Ｇ）としては、シリコーン系界面活性剤、フッ素系界面活性剤及びフッ素原子を有するシリコーン系界面活性剤からなる群から選ばれる少なくとも１種が挙げられる。
前記のシリコーン系界面活性剤としては、シロキサン結合を有する界面活性剤などが挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、ポリエーテル変性シリコンオイルＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（モメンティブ・パフォーマンス・マテリアルズ・ジャパン合同会社製）などが挙げられる。
【０１４６】
前記のフッ素系界面活性剤としては、フルオロカーボン鎖を有する界面活性剤などが挙げられる。具体的には、フロラード（商品名）ＦＣ４３０、同ＦＣ４３１（住友スリーエム（株）製）、メガファック（商品名）Ｆ１４２Ｄ、同Ｆ１７１、同Ｆ１７２、同Ｆ１７３、同Ｆ１７７、同Ｆ１８３、同Ｒ３０（ＤＩＣ（株）製）、エフトップ（商品名）ＥＦ３０１、同ＥＦ３０３、同ＥＦ３５１、同ＥＦ３５２（三菱マテリアル電子化成（株）製）、サーフロン（商品名）Ｓ３８１、同Ｓ３８２、同ＳＣ１０１、同ＳＣ１０５（旭硝子（株）製）、Ｅ５８４４（（株）ダイキンファインケミカル研究所製）などが挙げられる。
【０１４７】
前記のフッ素原子を有するシリコーン系界面活性剤としては、シロキサン結合及びフルオロカーボン鎖を有する界面活性剤などが挙げられる。具体的には、メガファック（登録商標）Ｒ０８、同ＢＬ２０、同Ｆ４７５、同Ｆ４７７、同Ｆ４４３（ＤＩＣ（株）製）などがあげられる。
これらの界面活性剤は、単独でも２種類以上を組み合わせて用いてもよい。
【０１４８】
界面活性剤（Ｇ）の含有量は、着色組成物に対して、好ましくは０．０００１質量％以上０.２質量％以下であり、より好ましくは０．００１〜０．１質量％である。界面活性剤（Ｇ）の含有量が、前記の範囲にあると、着色組成物を塗布した膜の平坦性が良好になる傾向がある。
【０１４９】
本発明の着色組成物が本発明の染料及び溶剤（Ｅ）のみからなる場合、本発明の染料と溶剤（Ｅ）とを混合して溶解させることにより製造することができる。混合した後、フィルターを用いて濾過することにより不溶分を取り除くことが好ましい。該フィルターの孔径は、３μｍ以下、好ましくは０．１〜２μｍであることが好ましい。
本発明の着色組成物が、本発明の染料及び溶剤（Ｅ）以外の成分を含む場合、前記の方法で製造した本発明の染料及び溶剤（Ｅ）のみからなる着色組成物に、本発明の染料以外の成分を混合することにより製造することが好ましい。混合する際、さらに溶剤（Ｅ）を加えてもよい。本発明の染料以外の成分は、それぞれ溶剤（Ｅ）に溶解又は分散させた後に混合してもよい。前記の各成分を溶解するために用いる溶剤（Ｅ）は、同一でもよいし、相溶するものであれば、異なっていてもよい。混合した後、フィルターを用いて濾過することにより不溶分を取り除くことが好ましい。該フィルターの孔径は、着色剤（Ａ）が顔料を含む場合、１０μｍ以下、好ましくは５〜１μｍであり、着色剤（Ａ）が顔料を含まない場合、は３μｍ以下、好ましくは０．１〜２μｍである。
【０１５０】
本発明の着色組成物を用いてカラーフィルタ又はそのパターンを形成する方法としては、例えば、本発明の着色組成物を、基板又は別の樹脂層（例えば、基板の上に先に形成された別の着色組成物層など）の上に塗布し、溶剤など揮発成分を除去／乾燥して着色層を形成し、フォトマスクを介して該着色層を露光して、現像する方法、フォトリソ法が不要なインクジェット機器を用いる方法などが挙げられる。
この場合の塗膜の膜厚は、特に限定されず、用いる材料、用途等によって適宜調整することができ、０．１〜３０μｍが好ましく、より好ましくは１〜２０μｍ、さらに好ましくは１〜６μｍである。
【０１５１】
着色組成物の塗布方法は、例えば、押し出しコーティング法、ダイレクトグラビアコーティング法、リバースグラビアコーティング法、ＣＡＰコーティング法、ダイコーティング法などが挙げられる。また、ディップコーター、バーコーター、スピンコーター、スリット＆スピンコーター、スリットコーター（ダイコーター、カーテンフローコーター、スピンレスコーターとも呼ばれることがある）などのコーターを用いて塗布してもよい。
【０１５２】
溶媒の除去や乾燥には、例えば、自然乾燥、通風乾燥、減圧乾燥などが挙げられる。具体的な乾燥温度は、１０〜１２０℃が好ましく、２５〜１００℃がより好ましい。
乾燥時間は、１０秒間〜６０分間が好ましく、３０秒間〜３０分間がより好ましい。減圧乾燥を行う場合、５０〜１５０Ｐａの圧力下、２０〜２５℃の温度範囲で行うことが好ましい。
【０１５３】
乾燥後の塗膜は、目的のパターンを形成するためのフォトマスクを介して、露光する。この際のフォトマスク上のパターン形状は特に限定されず、目的とする用途に応じたパターン形状が用いられる。
露光に用いられる光源としては、２５０〜４５０ｎｍの波長の光を発生する光源が好ましい。具体的には、水銀灯、発光ダイオード、メタルハライドランプ、ハロゲンランプ等が挙げられ、特定波長域をカットするフィルタを用いてカットしたり、特定波長域を取り出すバンドパスフィルタを用いて選択的に取り出したりして露光してもよい。
露光面全体に均一に平行光線を照射したり、マスクと基材との正確な位置合わせを行うことができるため、マスクアライナ、ステッパ等の装置を使用することが好ましい。
【０１５４】
露光後、現像液に接触させて所定部分、例えば、未露光部を溶解させ、現像することにより、パターンを得ることができる。現像液としては、界面活性剤を含んでいてもよいアルカリ性化合物（水酸化カリウム、炭酸ナトリウム、テトラメチルアンモニウムヒドロキシド等）の水溶液等が挙げられる。
現像方法は、パドル法、ディッピング法、スプレー法等のいずれでもよい。さらに現像時に基板を任意の角度に傾けてもよい。現像後は、水洗することが好ましい。
さらに必要に応じて、ポストベークを行ってもよい。ポストベークは、例えば、１５０〜２３０℃、１０〜２４０分間の範囲が好ましい。
【０１５５】
本発明の着色組成物は、カラーフィルタ又は着色パターンを形成するために好適に利用することができる。本発明の着色組成物によれば、異物が少なく、色濃度、明度、コントラスト、感度、解像度、耐熱性等に優れる着色パターン及びカラーフィルタを得ることが可能となる。また、これらのカラーフィルタ又は着色パターンは、光学フィルム、アレイ基板、カラーフィルタ基板等の構成部品の一部として利用することができる。さらに、これらの光学フィルム、アレイ基板及びカラーフィルタ基板からなる群から選ばれる少なくとも１種等は、液晶表示装置、有機ＥＬ装置等の表示装置；固体撮像素子等の機器に、公知の態様で、利用することができる。
【実施例】
【０１５６】
以下、実施例を挙げて本発明をより具体的に説明する。なお実施例及び比較例中の「％」及び「部」は、特記されない限り、質量％及び質量部である。
【０１５７】
実施例１
ｍ−トルイジン−４−スルホン酸（式（ａ−２）で表される化合物）１０部に水２００部を加えた後、氷冷下、３０％水酸化ナトリウム水溶液でｐＨ７〜８に調節した。以下の操作は氷冷下で行った。亜硝酸ナトリウムを１１．１部加えて３０分攪拌した。３５％塩酸３９部を少量ずつ加えて褐色溶液とした後、２時間攪拌した。アミド硫酸１０．１部を水１０１部に溶解した水溶液を反応溶液に加えて攪拌し、ジアゾニウム塩を含む懸濁液を得た。
【０１５８】
0005696389.tif 000043
【０１５９】
１−（２−エチルヘキシル）−３−シアノ−４−メチル−６−ヒドロキシピリド−２−オン（式（ｃ−２）で表される化合物）１４部に水１２５部とＮ−メチルピロリドン２５部を加えた後、氷冷下、３０％水酸化ナトリウム水溶液でｐＨ８〜９に調節した。
【０１６０】
0005696389.tif 000044
【０１６１】
以下の操作は氷冷下で行った。前記ピリドン水溶液を攪拌して無色溶液とした後、３０％水酸化ナトリウム水溶液でｐＨ８〜９に調節しながら、ジアゾニウム塩を含む懸濁液を２時間かけてポンプで滴下した。滴下終了後、さらに２時間攪拌することで黄色懸濁液を得た。濾過して得た黄色固体を減圧下６０℃で乾燥し、式（ｄ−３）で表される化合物を２１．４部（収率８７％）得た。
【０１６２】
0005696389.tif 000045
【０１６３】
化合物（ｄ−３）０．３５ｇをＮ，Ｎ−ジメチルホルムアミドに溶解して体積を２５０ｃｍ３とし、そのうちの２ｃｍ３を水で希釈して体積を１００ｃｍ３として（濃度：０．０２８ｇ／Ｌ）、分光光度計（石英セル、光路長；１ｃｍ）を用いて吸収スペクトルを測定した。この化合物は、λｍａｘ＝４３３ｎｍで吸光度２．９（任意単位）を示した。
【０１６４】
冷却管及び攪拌装置を備えたフラスコに、化合物（ｄ−３）を５．０部、アセトニトリル３５部及びＮ，Ｎ−ジメチルホルムアミド１．６部を投入し、攪拌下２０℃以下を維持しながら、塩化チオニル２．４部を滴下して加えた。滴下終了後、４０℃に昇温し、同温度で２時間維持して反応させ、その後２０℃に冷却した。冷却後の反応溶液を氷水１５０部に攪拌しながら注いだ後、３０分攪拌した。析出した黄色結晶を濾別し、水道水でよく洗浄し、６０℃で２時間減圧乾燥した。冷却管及び攪拌装置を備えたフラスコを別途用意し、１−アミノ−２−プロパノール２．０部とＮ−メチルピロリドン２０部とを投入し、攪拌下２０℃以下を維持しながら、先に調整した黄色結晶を１時間かけて投入した。黄色結晶を投入した後、液温を室温まで昇温してから、反応溶液を３０分攪拌した。反応溶液にメタノール４０部を加えて攪拌した後、この混合溶液を、酢酸２９部及びイオン交換水３００部の混合液中に攪拌しながら加えて、結晶を析出させた。析出した結晶を濾別し、イオン交換水でよく洗浄し、６０℃で減圧乾燥して、式（ＩＩＩ−３）で表される化合物３．９部（収率６９％）を得た。
【０１６５】
0005696389.tif 000046
【０１６６】
化合物（ＩＩＩ−３）０．３５ｇを乳酸エチルに溶解して体積を２５０ｃｍ３とし、そのうちの２ｃｍ３をイオン交換水で希釈して体積を１００ｃｍ３として（濃度：０．０２８ｇ／Ｌ）、分光光度計（石英セル、光路長；１ｃｍ）を用いて吸収スペクトルを測定した。この化合物は、λｍａｘ＝４３１ｎｍで吸光度２．３（任意単位）を示した。
【０１６７】
以下の反応は、窒素雰囲気下で行った。化合物（ＩＩＩ−３）４９．９部にＮ−メチルピロリドン１５０部を加えた後、３０分攪拌して反応溶液を調整した。室温下、反応溶液を攪拌しながら、セバシン酸クロライド６．８部を滴下した。滴下終了後、さらに８時間攪拌した。アジピン酸クロライド７．８部を滴下した。滴下終了後、さらに８時間攪拌した。反応溶液を水３００部の中に注いだ後、酢酸エチル８０部を加えて３０分攪拌した。分液ロートを用いて有機相を分取した後、さらに水５００部、１０％炭酸ナトリウム水溶液３０００部、１０％酢酸水溶液１０００部、及びイオン交換水１０００部で洗浄した。分取した有機相を溶媒留去して、式（Ｉ−６）で表される化合物と式（Ｉ−７）で表される化合物との混合物である染料（イ）を２．０部得た。収率８５％。
【０１６８】
0005696389.tif 000047
【０１６９】
染料（イ）０．３５ｇを乳酸エチルに溶解して体積を２５０ｃｍ３とし、そのうちの２ｃｍ３をイオン交換水で希釈して体積を１００ｃｍ３として（濃度：０．０２８ｇ／Ｌ）、分光光度計（石英セル、光路長；１ｃｍ）を用いて吸収スペクトルを測定した。この化合物は、λｍａｘ＝４３１ｎｍで吸光度２．２（任意単位）を示した。
【０１７０】
＜混合物中の含有量比の測定＞
染料（イ）中の、式（Ｉ−６）で表される化合物及び式（Ｉ−７）で表される化合物の含有量比は、液晶クロマトグラフィー（ＨＰＬＣ）を用いて検量線法により測定した。検量線法とは、溶液中の物質濃度を決定するに際して，既知濃度の標準液列の濃度-吸光度関係から未知濃度を決定する方法である
【０１７１】
ＨＰＬＣ装置   Prominence（島津製作所製）
送液ユニット：LC-20AT  二台
オートサンプラ：SIL-20A  一台
カラムオーブン：CTO-20A  一台
ＵＶ検出器：SPD-20A  一台
オンラインデガッサ：DGU-20A  一台
カラム Wakosil II 3C18HG（3μm、3ｍｍφ×150ｍｍ）  
移動相 A液；0.1%TBAB／水：アセトニトリル（9:1）  
B液；0.1%TBAB／水：アセトニトリル（1:9）  
グラジエント(B液)
Ｂ初期濃度    25%
25%→（30分）→100%（20分間保持）
検出波長 254nm  
カラム温度 40℃  
流量 0.5mL/min  
注入量 5μL  
ＴＢＡＢ：テトラブチルアンモニウムブロマイド
【０１７２】
式（Ｉ−６）で表される化合物及び式（Ｉ−７）で表される化合物を、それぞれアセトニトリルに溶解して、表２２に記載される濃度の溶液を調整した。該溶液について、上記の条件で液晶クロマトグラフィー分析を行い、溶出時間及びピーク面積を測定した。結果を表２２に示す。
【０１７３】
【表２２】
0005696389.tif 000048
【０１７４】
溶液の濃度及び測定されたピーク面積から、検量線は下記の式として求められた。
式（Ｉ−６）で表される化合物の検量線：（ピーク面積）＝７２．２×（濃度）
式（Ｉ−７）で表される化合物の検量線：（ピーク面積）＝７６．０×（濃度）
【０１７５】
染料（イ）１３．９ｍｇをアセトニトリルに溶解して体積を５０ｃｍ３として（濃度：０．２７８ｇ／Ｌ）、上記の条件で液晶クロマトグラフィー分析を行い、溶出時間及びピーク面積を測定した。溶出時間３５．９分で式（Ｉ−７）で表される化合物が溶出され、そのピーク面積は９４４４３６であった。溶出時間３７．９分で式（Ｉ−６）で表される化合物が溶出され、そのピーク面積は１１０８７０７であった。
上記の検量線を用いて、混合物（イ）中における各化合物の含有量比を求めた結果、式（Ｉ−６）で表される化合物／式（Ｉ−７）で表される化合物＝４４．７／５５．３であった。
【０１７６】
実施例２
式（Ｉ−６）で表される化合物１０１部と式（Ｉ−７）で表される化合物１０１部とをメノウ乳鉢で混合し、染料（ロ）を調整した。
染料（ロ）１２．９ｍｇをアセトニトリルに溶解し、体積を５０ｃｍ３の溶液（濃度：０．２５８ｇ／Ｌ）を調整した。実施例１と同様にして、溶出時間及びピーク面積を測定した。溶出時間３７．６分で式（Ｉ−７）で表される化合物が溶出され、そのピーク面積は９６４９２８であった。溶出時間３９．８分で式（Ｉ−６）で表される化合物が溶出され、そのピーク面積は９０２５０８であった。上記の検量線を用いて、染料（ロ）中における各化合物の含有量比を求めた結果、式（Ｉ−６）で表される化合物／式（Ｉ−７）で表される化合物＝４９．９／５０．１であった。
【０１７７】
実施例３
式（Ｉ−６）で表される化合物１４１部と式（Ｉ−７）で表される化合物６０部とをメノウ乳鉢で混合し、染料（ハ）を調整した。
染料（ハ）１１．５ｍｇをアセトニトリルに溶解し、体積を５０ｃｍ３の溶液（濃度：０．２３０ｇ／Ｌ）を調整した。実施例１と同様にして、溶出時間及びピーク面積を測定した。溶出時間３７．６分に式（Ｉ−７）で表される化合物が溶出され、そのピーク面積は５１２１７３であった。溶出時間３９．９分に式（Ｉ−６）で表される化合物が溶出され、そのピーク面積は１１５２０００であった。上記の検量線を用いて、染料（ハ）中における各化合物の含有量比を求めた結果、式（Ｉ−６）で表される化合物／式（Ｉ−７）で表される化合物＝７０．３／４９．９であった。
【０１７８】
実施例４
式（Ｉ−６）で表される化合物１８０部と式（Ｉ−７）で表される化合物２０部とをメノウ乳鉢で混合し、染料（ニ）を調整した。
染料（ニ）１０．９ｍｇをアセトニトリルに溶解し、体積を５０ｃｍ３の溶液（濃度：０．２１８ｇ／Ｌ）を調整した。実施例１と同様にして、溶出時間及びピーク面積を測定した。溶出時間３７．６分に式（Ｉ−７）で表される化合物が溶出され、ピーク面積は１７３６６８であった。溶出時間３９．８分に式（Ｉ−６）で表される化合物が溶出され、ピーク面積は１３３６０７３であった。上記の検量線を用いて、染料（ニ）中における各化合物の含有量比を求めた結果、式（Ｉ−６）で表される化合物／式（Ｉ−７）で表される化合物＝８９．９／１０．１であった。
【０１７９】
実施例５
＜着色組成物の調整＞
サンプル管中、染料（イ）５部とプロピレングリコールモノメチルエーテルアセテート９５部とを混合し、密栓後４０℃で１０分間超音波振とう機で振とうさせた。ついで室温で３０分間放置後、孔径０．４５μｍのメンブランフィルター（ＨＬＣ−ＤＩＳＫ  １３：関東化学製）で濾過し、着色組成物を得た。濾過した際のフィルタ上には、不溶物がないことを目視で確認した。
【０１８０】
合成例１
特許文献１に記載の方法で、下記の化合物（ＩＩＩ−２）を合成した。化合物（ＩＩＩ−２）０．３５ｇを乳酸エチルに溶解して体積を２５０ｃｍ3とし、そのうちの２ｃｍ3をイオン交換水で希釈して体積を１００ｃｍ3として（濃度：０．０２８ｇ／Ｌ）、分光光度計（石英セル、光路長；１ｃｍ）を用いて吸収スペクトルを測定した。この化合物は、λｍａｘ＝４２５ｎｍで吸光度２．２（任意単位）を示した。
【０１８１】
0005696389.tif 000049
【０１８２】
実施例６〜８及び比較例１〜３
表２３に記載された染料と溶剤とを混合し、実施例５と同様にして着色組成物を得た。
【０１８３】
【表２３】
0005696389.tif 000050
表２３中、ＰＧＭＥＡはプロピレングリコールモノメチルエーテルアセテートを表す。
【０１８４】
＜保存安定性の評価＞
着色組成物を封入したサンプル管をインキュベーター（三洋電機製：ＭＩＲ−５５３）にて５℃で保存した。
保存後の着色組成物について、析出物の有無を目視で確認した。１０日間保存後、不溶物が認められる場合は×、１０日間保存後の着色組成物には不溶物が認められず、２０日間保存後の着色組成物には不溶物が認められる場合は△、２０日間保存後の着色組成物には不溶物が認められず、３０日間保存後の着色組成物には不溶物が認められ場合は○、３０日間保存後の着色組成物に不溶物が認められない場合は◎とした。結果を表２４に示す。
【０１８５】
【表２４】
0005696389.tif 000051
【０１８６】
実施例９
〔着色組成物の調製〕
（Ａ）着色剤：染料（イ）                                        ０．３０質量部
（Ｂ）樹脂：メタクリル酸／メタクリル酸ベンジル共重合体（モル比３０／７０、平均分子量１０７００、酸価７０ｍｇＫＯＨ／ｇ）（ＨＮ−１２３；田岡化学工業社製）３３．８％プロピレングリコールモノメチルエーテルアセテート溶液        １．６７質量部
（Ｃ）：                  １．４８質量部
（Ｄ）重合開始剤：Ｎ−ベンゾイルオキシ−１−（４−フェニルスルファニルフェニル）オクタン−１−オン−２−イミン（イルガキュアＯＸＥ０１（ＢＡＳＦジャパン社製）                                                                  ０．２２質量部
（Ｇ）界面活性剤：ポリエーテル変性シリコーンオイル（トーレシリコーンＳＨ８４００；東レ・ダウコーニング（株）製）の１％プロピレングリコールモノエチルエーテルアセテート溶液                                                      ０．１０質量部
（Ｅ）溶剤：プロピレングリコールモノメチルエーテルアセテート    ６．２３質量部
を混合して着色組成物を得た。
【０１８７】
＜保存安定性の評価＞
着色組成物を封入したサンプル管をインキュベーター（三洋電機製：ＭＩＲ−５５３）にて５℃で３０日間保存した。
【０１８８】
〔カラーフィルタの作製〕
ガラス（＃１７３７；コーニング）上に、保存後の着色組成物をスピンコート法で塗布し、１００℃３分間でベークして揮発成分を揮発させた。着色組成物を塗布したガラスを室温まで冷却後、露光機（ＴＭＥ−１５０ＲＳＫ；トプコン（株）製）を用いて、大気雰囲気下、１５０ｍＪ／ｃｍ２の露光量（３６５ｎｍ基準）で光照射した。次いでオーブン中２２０℃で２時間ベークしてカラーフィルタ（膜厚２．２μｍ）を作製した。
【０１８９】
〔異物評価〕
得られたカラーフィルタについてを表面形状測定顕微鏡（ＶＦ−７５１０；キーエンス製）を用いて倍率２５０倍で観察し、視野内の黒点状または白点状の異物個数を調べた。この異物個数が２０個以下の場合、染料が析出することに由来する異物は少ないと判断して○とし、異物個数が２０個を超える場合は×とした。結果を表２５に示す。
【０１９０】
実施例１０
染料（イ）を染料（ロ）に変更する以外は、実施例９と同様にして着色組成物を得た。実施例９と同様にして、保存安定性の評価を行った。結果を表２５に示す。
【０１９１】
【表２５】
0005696389.tif 000052
【０１９２】
表２４及び２５の結果から、本発明の染料と有機溶剤とを含む着色組成物は、析出物の発生が抑えられ、保存安定性に優れることが確認された。
【産業上の利用可能性】
【０１９３】
本発明の染料は、有機溶剤に溶解させた溶液での保存安定性に優れる。